(57)【要約】【課題】  温度依存性が少なく、大量生産に適する有機粒子の製造方法を提供する。【解決手段】  良溶媒に溶解した有機材料溶液と、該溶媒と相溶する前記有機材料の貧溶媒とを混合し、該有機材料を粒子として形成する有機粒子の製造方法であって、前記混合は、添加される有機材料溶液に剪断力がかかる条件下で行う有機粒子の製造方法。また、前記剪断力がかかる条件下での混合を、ディゾルバー撹拌機で行う有機粒子の製造方法。また、前記剪断力がかかる条件下での混合を、回転し得るタービン部と、固定化されたステータ部を備えた撹拌器で行う有機粒子の製造方法。【選択図】  なし【特許請求の範囲】
【請求項１】
良溶媒に溶解した有機材料溶液と、該溶媒と相溶する前記有機材料の貧溶媒とを混合し、該有機材料を粒子として形成する有機粒子の製造方法であって、前記混合は、添加される有機材料溶液に剪断力がかかる条件下で行うことを特徴とする、有機粒子の製造方法。
【請求項２】
前記剪断力がかかる条件下での混合を、ディゾルバー撹拌機で行うことを特徴とする、請求項１に記載の有機粒子の製造方法。
【請求項３】
前記剪断力がかかる条件下での混合を、回転し得るタービン部と、固定化されたステータ部を備えた撹拌器で行うことを特徴とする請求項１に記載の有機粒子の製造方法。
【請求項４】
前記有機材料の貧溶媒が、水系溶媒、アルコール系溶媒、ケトン系溶媒、エーテル系溶媒、エステル系溶媒またはこれらの混合溶媒であることを特徴とする、請求項１〜３のいずれかに記載の有機粒子の製造方法。
【請求項５】
前記有機材料の良溶媒が、水系溶媒、アルコール系溶媒、ケトン系溶媒、エーテル系溶媒、スルホキシド系溶媒、エステル系溶媒、アミド系溶媒またはこれらの混合溶媒であることを特徴とする、請求項１〜４のいずれか１項に記載の有機粒子の製造方法。
【請求項６】
前記有機材料が、有機顔料であることを特徴とする、請求項１〜５のいずれか１項に記載の有機粒子の製造方法。
【請求項７】
前記有機材料粒子の数平均粒径が１μｍ以下であることを特徴とする、請求項１〜６のいずれか１項に記載の有機粒子の製造方法。
【発明の詳細な説明】
【技術分野】
【０００１】
本発明は再沈法による有機粒子の製造方法に関する。さらには、再沈法により有機粒子を安定に大量生産する方法に関する。
【背景技術】
【０００２】
近年、粒子を小サイズ化する取り組みが進められている。特に、粉砕法などでは製造することが困難なナノメートルサイズ（例えば、１０〜１００ｎｍの範囲）にまで小サイズ化する研究が進められている。さらには、ナノメートルサイズに小サイズ化した上で、しかも単分散な粒子とすることが試みられている。
このようなナノメートルサイズの微粒子の大きさは、より大きなバルク粒子や、より小さな分子や原子と異なり、その中間に位置する。したがって、従来予想できなかった新たな特性を引き出しうることが指摘されている。しかも、これを単分散にできれば、その特性を安定化することも可能である。このようなナノ粒子のもつ可能性はさまざまな分野で期待され、生化学、新規材料、電子素子、発光表示素子、印刷、医療などの広い分野で研究が盛んになりつつある。
特に、有機化合物からなる有機ナノ粒子は、有機化合物自体が多様性を有するため、機能性材料としてのそのポテンシャルは高い。例えば、ポリイミドは、耐熱性、耐溶剤性、機械的特性など、化学的および機械的に安定な材料であること、電気絶縁性が優れているなどのことから多く分野で利用されている。ポリイミドを微粒子化した材料には、ポリイミドの特性と形状との組み合わせにより、新しい利用が広がっている。例えば、微粒子化したポリイミドの利用の提案技術として、画像形成用の粉末トナーの添加剤とすること（特許文献１）などが提案されている。
【０００３】
また、有機ナノ粒子のなかでも有機顔料についてみると、例えば、塗料、印刷インク、電子写真用トナー、インクジェットインク、カラーフィルター等を用途として挙げることができ、今や、生活上欠くことができない重要な化合物となっている。とりわけ高性能が要求され、実用上特に重要なものとしては、インクジェットインク用顔料およびカラーフィルター用顔料が挙げられる。
インクジェット用インクの色材については、従来、染料が用いられてきたが、耐水性や耐光性の面で問題があり、それを改良するために顔料が用いられるようになってきた。顔料インクにより得られた画像は、染料系のインクによる画像に較べて耐光性、耐水性に優れるという利点を有する。しかしながら、紙表面の空隙に染み込むことが可能なナノメートルサイズで均一に微細化、単分散化することは難しく、紙への密着性に劣るという問題がある。
また、デジタルカメラの高画素化に伴い、ＣＣＤセンサーなどの光学素子や表示素子に用いるカラーフィルターの薄層化が望まれている。カラーフィルターには有機顔料が用いられているが、フィルターの厚さは有機顔料の粒子径に大きく依存するため、ナノメートルサイズレベルで、しかも単分散で安定な微粒子の製造が望まれている。
【０００４】
有機粒子の製造に関しては、気相法（不活性ガス雰囲気下で試料を昇華させ、粒子を基板上に回収する方法）、液相法（例えば、良溶媒に溶解した試料を攪拌条件や温度を制御した貧溶媒に注入することにより、微粒子を得る再沈法）、レーザーアブレーション法（溶液中に分散させた試料に、レーザーを照射しアブレーションさせることにより粒子を微細化する方法）などが研究されている。また、これらの方法により、所望のサイズで単分散化を試みた製造例が報告されている。
中でも再沈法は、簡易性および生産性に優れた有機粒子の製造法として注目されている（特許文献２、３など参照）
【０００５】
しかしながら再沈法に関しては、室温でも有機粒子を製造できるものの、粒子サイズの温度依存性が大きいという問題があった。特に有機顔料粒子の安定製造には、貧溶媒を充分冷却することが必要であり、工業的に大量生産するには冷却プラントが必要になるため、大幅なコストアップとなるという問題があった。このため、比較的温度コントロールが容易な、室温付近で安定に有機微粒子を製造する方法がもとめられていた。
【０００６】
一方、工業的な撹拌装置として、各種の乳化・分散用の混合装置が知られている。（例えば非特許文献１）。食品、医薬、化粧品、写真感材などの業界では、製品への機能付与のために、乳化・分散が不可欠な技術となっており、研究、開発が行われている。
液体―液体混合物である乳化物は、性能や安定性の観点から、均一に混合されることが重要である。均一に混合するためには乳化粒子の微粒子化が有効であり、乳化粒子に物理的な剪断力を与え、微細化する試みが行われている。
固体−液体混合物である分散物においても、均一混合されることが重要であることから、分散粒子の微粒子化が重要であり、分散粒子に物理的な剪断力を与え、微細化する試みが行われている。しかしながら、これらの撹拌技術は、再沈法とは異なり、単に乳化粒子または分散物におけるバルク粒子を微細化するものである。
【０００７】
【特許文献１】特開平１１−２３７７６０号公報
【特許文献２】特開平６−７９１６８号公報
【特許文献３】特開２００４−９１５６０号公報
【非特許文献１】高橋幸司著「新素材のための液体混合技術」、アイピーシー、１９９４年
【発明の開示】
【発明が解決しようとする課題】
【０００８】
本発明は、再沈法による有機粒子の製造方法の提供を目的とする。さらに詳しくは、再沈法により有機粒子を工業的規模で安定に生産する方法の提供を目的とする。
【課題を解決するための手段】
【０００９】
本発明者らは、撹拌条件を特定の条件とすることで、有機粒子を従来方法に比較して、温度依存性が少なく、大量生産しうることを見出した。本発明はこの知見に基づきなされたものである。すなわち、本発明は下記の手段を提供するものである。
（１）良溶媒に溶解した有機材料溶液と、該溶媒と相溶する前記有機材料の貧溶媒とを混合し、該有機材料を粒子として形成する有機粒子の製造方法であって、前記混合は、添加される有機材料溶液に剪断力がかかる条件下で行うことを特徴とする、有機粒子の製造方法。
（２）前記剪断力がかかる条件下での混合を、ディゾルバー撹拌機で行うことを特徴とする、（１）項に記載の有機粒子の製造方法。
（３）前記剪断力がかかる条件下での混合を、回転し得るタービン部と、固定化されたステータ部を備えた撹拌器で行うことを特徴とする（１）項に記載の有機粒子の製造方法。
（４）前記有機材料の貧溶媒が、水系溶媒、アルコール系溶媒、ケトン系溶媒、エーテル系溶媒、エステル系溶媒またはこれらの混合溶媒であることを特徴とする、（１）〜（３）のいずれか１項に記載の有機粒子の製造方法。
（５）前記有機材料の良溶媒が、水系溶媒、アルコール系溶媒、ケトン系溶媒、エーテル系溶媒、スルホキシド系溶媒、エステル系溶媒、アミド系溶媒またはこれらの混合溶媒であることを特徴とする、（１）〜（４）のいずれか１項に記載の有機粒子の製造方法。
（６）前記有機材料が、有機顔料であることを特徴とする、（１）〜（５）のいずれか１項に記載の有機粒子の製造方法。
（７）前記有機粒子の数平均粒径が１μｍ以下であることを特徴とする、（１）〜（６）のいずれか１項に記載の有機粒子の製造方法。
【発明の効果】
【００１０】
本発明の有機粒子の製造方法によれば、粒子サイズの室温付近での温度依存性が小さい、工業的規模での生産に適した製造方法を提供することができる。また、カラーフィルター塗布液やインクジェット用インクに適した有機粒子を工業的な規模で生産することが可能である。
【発明を実施するための最良の形態】
【００１１】
本発明の有機粒子の製造方法は、良溶媒に溶解した有機材料溶液と、該溶媒と相溶する前記有機材料の貧溶媒とを混合し、該有機材料を粒子として形成する有機粒子の製造方法であって、前記混合は、添加される有機材料溶液に剪断力がかかる条件下で行うものである。以下、本発明の製造方法ついて詳細に説明する。なお本発明の製造方法で形成される粒子は結晶質粒子でも非晶質粒子でもよく、またはこれらの混合物でもよい。
【００１２】
本発明の有機粒子の製造方法に用いられる有機材料は、再沈法により粒子形成しうるものであれば特に制限はない。有機材料としては、例えば、有機顔料、有機色素、フラーレン、ポリジアセチレン、ポリイミドなどの高分子化合物、芳香族炭化水素もしくは脂肪族炭化水素（例えば、配向性を有する芳香族炭化水素もしくは脂肪族炭化水素、または昇華性を有する芳香族炭化水素もしくは脂肪族炭化水素）などが挙げられるが、有機顔料、有機色素、または高分子化合物が好ましく、有機顔料がより好ましい。また、これらを組み合わせたものでもよい。
【００１３】
本発明の有機粒子の製造方法に用いられる有機顔料は、色相的に限定されるものではなく、例えば、ペリレン、ペリノン、キナクリドン、キナクリドンキノン、アントラキノン、アントアントロン、ベンズイミダゾロン、ジスアゾ縮合、ジスアゾ、アゾ、インダントロン、フタロシアニン、トリアリールカルボニウム、ジオキサジン、アミノアントラキノン、ジケトピロロピロール、チオインジゴ、イソインドリン、イソインドリノン、ピラントロンもしくはイソビオラントロン系顔料、またはそれらの混合物などが挙げられる。
【００１４】
さらに詳しくは、例えば、Ｃ．Ｉ．ピグメントレッド１９０（Ｃ．Ｉ．番号７１１４
０）、Ｃ．Ｉ．ピグメントレッド２２４（Ｃ．Ｉ．番号７１１２７）、Ｃ．Ｉ．ピグメントバイオレット２９（Ｃ．Ｉ．番号７１１２９）等のペリレン系顔料、Ｃ．Ｉ．ピグメントオレンジ４３（Ｃ．Ｉ．番号７１１０５）、もしくはＣ．Ｉ．ピグメントレッド１９４（Ｃ．Ｉ．番号７１１００）等のペリノン系顔料、Ｃ．Ｉ．ピグメントバイオレット１９（Ｃ．Ｉ．番号７３９００）、Ｃ．Ｉ．ピグメントバイオレット４２、Ｃ．Ｉ．ピグメントレッド１２２（Ｃ．Ｉ．番号７３９１５）、Ｃ．Ｉ．ピグメントレッド１９２、Ｃ．Ｉ．ピグメントレッド２０２（Ｃ．Ｉ．番号７３９０７）、Ｃ．Ｉ．ピグメントレッド２０７（Ｃ．Ｉ．番号７３９００、７３９０６）、もしくはＣ．Ｉ．ピグメントレッド２０９（Ｃ．Ｉ．番号７３９０５）のキナクリドン系顔料、Ｃ．Ｉ．ピグメントレッド２０６（Ｃ．Ｉ．番号７３９００／７３９２０）、Ｃ．Ｉ．ピグメントオレンジ４８（Ｃ．Ｉ．番号７３９００／７３９２０）、もしくはＣ．Ｉ．ピグメントオレンジ４９（Ｃ．Ｉ．番号７３９００／７３９２０）等のキナクリドンキノン系顔料、Ｃ．Ｉ．ピグメントイエロー１４７（Ｃ．Ｉ．番号６０６４５）等のアントラキノン系顔料、Ｃ．Ｉ．ピグメントレッド１６８（Ｃ．Ｉ．番号５９３００）等のアントアントロン系顔料、Ｃ．Ｉ．ピグメントブラウン２５（Ｃ．Ｉ．番号１２５１０）、Ｃ．Ｉ．ピグメントバイオレット３２（Ｃ．Ｉ．番号１２５１７）、Ｃ．Ｉ．ピグメントイエロー１８０（Ｃ．Ｉ．番号２１２９０）、Ｃ．Ｉ．ピグメントイエロー１８１（Ｃ．Ｉ．番号１１７７７）、Ｃ．Ｉ．ピグメントオレンジ６２（Ｃ．Ｉ．番号１１７７５）、もしくはＣ．Ｉ．ピグメントレッド１８５（Ｃ．Ｉ．番号１２５１６）等のベンズイミダゾロン系顔料、Ｃ．Ｉ．ピグメントイエロー９３（Ｃ．Ｉ．番号２０７１０）、Ｃ．Ｉ．ピグメントイエロー９４（Ｃ．Ｉ．番号２００３８）、Ｃ．Ｉ．ピグメントイエロー９５（Ｃ．Ｉ．番号２００３４）、Ｃ．Ｉ．ピグメントイエロー１２８（Ｃ．Ｉ．番号２００３７）、Ｃ．Ｉ．ピグメントイエロー１６６（Ｃ．Ｉ．番号２００３５）、Ｃ．Ｉ．ピグメントオレンジ３４（Ｃ．Ｉ．番号２１１１５）、Ｃ．Ｉ．ピグメントオレンジ１３（Ｃ．Ｉ．番号２１１１０）、Ｃ．Ｉ．ピグメントオレンジ３１（Ｃ．Ｉ．番号２００５０）、Ｃ．Ｉ．ピグメントレッド１４４（Ｃ．Ｉ．番号２０７３５）、Ｃ．Ｉ．ピグメントレッド１６６（Ｃ．Ｉ．番号２０７３０）、Ｃ．Ｉ．ピグメントレッド２２０（Ｃ．Ｉ．番号２００５５）、Ｃ．Ｉ．ピグメントレッド２２１（Ｃ．Ｉ．番号２００６５）、Ｃ．Ｉ．ピグメントレッド２４２（Ｃ．Ｉ．番号２００６７）、Ｃ．Ｉ．ピグメントレッド２４８、Ｃ．Ｉ．ピグメントレッド２６２、もしくはＣ．Ｉ．ピグメントブラウン２３（Ｃ．Ｉ．番号２００６０）等のジスアゾ縮合系顔料、Ｃ．Ｉ．ピグメントイエロー１３（Ｃ．Ｉ．番号２１１００）、Ｃ．Ｉ．ピグメントイエロー８３（Ｃ．Ｉ．番号２１１０８）、もしくはＣ．Ｉ．ピグメントイエロー１８８（Ｃ．Ｉ．番号２１０９４）等のジスアゾ系顔料、Ｃ．Ｉ．ピグメントレッド１８７（Ｃ．Ｉ．番号１２４８６）、Ｃ．Ｉ．ピグメントレッド１７０（Ｃ．Ｉ．番号１２４７５）、Ｃ．Ｉ．ピグメントイエロー７４（Ｃ．Ｉ．番号１１７１４）、Ｃ．Ｉ．ピグメントイエロー１５０（Ｃ．Ｉ．番号４８５４５）、Ｃ．Ｉ．ピグメントレッド４８（Ｃ．Ｉ．番号１５８６５）、Ｃ．Ｉ．ピグメントレッド５３（Ｃ．Ｉ．番号１５５８５）、Ｃ．Ｉ．ピグメントオレンジ６４（Ｃ．Ｉ．番号１２７６０）、もしくはＣ．Ｉ．ピグメントレッド２４７（Ｃ．Ｉ．番号１５９１５）等のアゾ系顔料、Ｃ．Ｉ．ピグメントブルー６０（Ｃ．Ｉ．番号６９８００）等のインダントロン系顔料、Ｃ．Ｉ．ピグメントグリーン７（Ｃ．Ｉ．番号７４２６０）、Ｃ．Ｉ．ピグメントグリーン３６（Ｃ．Ｉ．番号７４２６５）、ピグメントグリーン３７（Ｃ．Ｉ．番号７４２５５）、ピグメントブルー１６（Ｃ．Ｉ．番号７４１００）、Ｃ．Ｉ．ピグメントブルー７５（Ｃ．Ｉ．番号７４１６０：２）、もしくは１５（Ｃ．Ｉ．番号７４１６０）等のフタロシアニン系顔料、Ｃ．Ｉ．ピグメントブルー５６（Ｃ．Ｉ．番号４２８００）、もしくはＣ．Ｉ．ピグメントブルー６１（Ｃ．Ｉ．番号４２７６５：１）等のトリアリールカルボニウム系顔料、Ｃ．Ｉ．ピグメントバイオレット２３（Ｃ．Ｉ．番号５１３１９）、もしくはＣ．Ｉ．ピグメントバイオレット３７（Ｃ．Ｉ．番号５１３４５）等のジオキサジン系顔料、Ｃ．Ｉ．ピグメントレッド１７７（Ｃ．Ｉ．番号６５３００）等のアミノアントラキノン系顔料、Ｃ．Ｉ．ピグメントレッド２５４（Ｃ．Ｉ．番号５６１１０）、Ｃ．Ｉ．ピグメントレッド２５５（Ｃ．Ｉ．番号５６１０５０）、Ｃ．Ｉ．ピグメントレッド２６４、Ｃ．Ｉ．ピグメントレッド２７２（Ｃ．Ｉ．番号５６１１５０）、Ｃ．Ｉ．ピグメントオレンジ７１、もしくはＣ．Ｉ．ピグメントオレンジ７３等のジケトピロロピロール系顔料、Ｃ．Ｉ．ピグメントレッド８８（Ｃ．Ｉ．番号７３３１２）等のチオインジゴ系顔料、Ｃ.Ｉ.ピグメントイエロー１３９（Ｃ．Ｉ．番号５６２９８）、Ｃ．Ｉ．ピグメントオレンジ６６（Ｃ．Ｉ．番号４８２１０）等のイソインドリン系顔料、Ｃ．Ｉ．ピグメントイエロー１０９（Ｃ．Ｉ．番号５６２８４）、もしくはＣ．Ｉ.ピグメントオレンジ６１（Ｃ．Ｉ．番号１１２９５）等のイソインドリノン系顔料、Ｃ．Ｉ．ピグメントオレンジ４０（Ｃ．Ｉ．番号５９７００）、もしくはＣ．Ｉ．ピグメントレッド２１６（Ｃ．Ｉ．番号５９７１０）等のピラントロン系顔料、またはＣ．Ｉ．ピグメントバイオレット３１（６００１０）等のイソビオラントロン系顔料が挙げられる。
好ましい有機顔料はキナクリドン、ジケトピロロピロール、フタロシアニン、またはアゾの各系の顔料である。
本発明の有機粒子の製造方法において、２種類以上の有機顔料または有機顔料の固溶体を組み合わせて用いることもできる。
【００１５】
また、有機色素としては、例えば、アゾ色素、シアニン色素、メロシアニン色素、クマリン系色素などが挙げられる。さらに、高分子化合物としては、例えば、ポリジアセチレン、ポリイミドなどが挙げられる。
【００１６】
次に、有機粒子を析出、形成する方法について説明する。
有機ナノ粒子を析出させて形成する際に用いられる溶媒は、有機材料の貧溶媒であり、有機材料を溶解する良溶媒と相溶するもしくは均一に混ざるものであれば特に制限はない。有機材料の貧溶媒としては、有機材料の溶解度が０.０２質量％以下であることが好ましく、０.０１質量％以下であることがより好ましい。この溶解度は酸またはアルカリの存在下で溶解された場合の溶解度であってもよい。また、良溶媒と貧溶媒との相溶性もしくは均一混合性は、良溶媒の貧溶媒への溶解度が３０質量％以上であることが好ましく、５０質量％以上であることがより好ましい。
貧溶媒としては、例えば、水系溶媒（例えば、水、または塩酸、水酸化ナトリウム水溶液）、アルコール系溶媒、ケトン系溶媒、エーテル系溶媒、芳香族系溶媒、二硫化炭素、脂肪族系溶媒、ニトリル系溶媒、ハロゲン系溶媒、エステル系溶媒、イオン性液体、これらの混合溶媒などが挙げられ、水系溶媒またはアルコール系溶媒が好ましい。
【００１７】
アルコール系溶媒としては、例えば、メタノール、エタノール、イソプロピルアルコール、ｎ−プロピルアルコール、１-メトキシ-２-プロパノールなどが挙げられる。ケトン系溶媒としては、例えば、メチルエチルケトン、メチルイソブチルケトンが挙げられる。エーテル系溶媒としては、例えば、ジメチルエーテル、ジエチルエーテル、テトラヒドロフランなどが挙げられる。芳香族系溶媒としては、例えば、ベンゼン、トルエンなどが挙げられる。脂肪族系溶媒としては、例えば、ヘキサンなどが挙げられる。ニトリル系溶媒としては、例えば、アセトニトリルなどが挙げられる。ハロゲン系溶媒としては、例えば、ジクロロメタン、トリクロロエチレンなどが挙げられる。エステル系溶媒としては、例えば、酢酸エチル、乳酸エチル、２−（１−メトキシ）プロピルアセテートなどが挙げられる。イオン性液体としては、例えば、１−ブチル−３−メチルイミダゾリウムとＰＦ6−との塩などが挙げられる。
【００１８】
次に、有機材料を溶解する良溶媒について説明する。
良溶媒は用いる有機材料を溶解することが可能で、有機粒子作製時に用いる貧溶媒と相溶するもしくは均一に混ざるものであれば特に制限はない。有機材料の良溶媒への溶解性は有機材料の溶解度が０．２質量％以上であることが好ましく、０．５質量％以上であることがより好ましい。この溶解度は酸またはアルカリの存在下で溶解された場合の溶解度であってもよい。貧溶媒と良溶媒との相溶性もしくは均一混合性の好ましい範囲は前述のとおりである。
良溶媒としては、例えば、水系溶媒（例えば、水、または塩酸、水酸化ナトリウム水溶液）、アルコール系溶媒、アミド系溶媒、ケトン系溶媒、エーテル系溶媒、芳香族系溶媒、二硫化炭素、脂肪族系溶媒、ニトリル系溶媒、スルホキシド系溶媒、ハロゲン系溶媒、エステル系溶媒、イオン性液体、これらの混合溶媒などが挙げられ、水系溶媒、アルコール系溶媒、エステル系溶媒、スルホキシド系溶媒またはアミド系溶媒が好ましく、水系溶媒または、スルホキシド系溶媒、アミド系溶媒がより好ましく、スルホキシド系溶媒またはアミド系溶媒が特に好ましい。
スルホキシド系溶媒としては、例えば、ジメチルスルホキシド、ジエチルスルホキシド、ヘキサメチレンスルホキシド、スルホランが挙げられる。アミド系溶媒としては、例えば、Ｎ，Ｎ−ジメチルホルムアミド、１−メチル−２−ピロリドン、２−ピロリジノンおよび１，３−ジメチル−２−イミダゾリジノン、２−ピロリジノン、ε−カプロラクタム、ホルムアミド、Ｎ−メチルホルムアミド、アセトアミド、Ｎ−メチルアセトアミド、Ｎ，Ｎ−ジメチルアセトアミド、Ｎ−メチルプロパンアミド、ヘキサメチルホスホリックトリアミドなどが挙げられる。
【００１９】
また、良溶媒に有機材料を溶解した有機材料溶液の濃度としては、溶解時の条件における有機材料の良溶媒に対する飽和濃度乃至これの１／１００程度の範囲が望ましい。
有機材料溶液の調製条件は、常圧における沸点の温度亜臨界、超臨界条件を採用することができる。還流条件下でも良いに特に制約はなく、常圧から亜臨界、超臨界条件の範囲を選択できる。常圧での温度は−１０〜１５０℃が好ましく、−５〜１３０℃がより好ましく、０〜１００℃が特に好ましい。
上記の良溶媒と貧溶媒の組み合わせは、用いる有機材料に応じて、適宜、選択して用いることができる。
【００２０】
本発明において、良溶媒に溶解した有機材料溶液と、該溶媒と相溶する前記有機材料の貧溶媒との混合は攪拌槽で行うことが好ましい。有機粒子調製時の撹拌槽の温度は０〜１００℃が好ましく、５℃〜８０℃が特に好ましい。
【００２１】
有機材料溶液の貧溶媒への添加方法は、添加された有機材料溶液に剪断力がかかる条件下で行えば、特に制約はなく、ポンプ等を用いることもできるし、用いなくてもよい。また、液中添加でも液外添加でもよいが、液中添加がより好ましい。
撹拌槽の撹拌速度は１００〜１００００ｒｐｍが好ましく２００〜８０００ｒｐｍがより好ましく、３００〜６０００ｒｐｍが特に好ましい。
【００２２】
添加する有機材料溶液と貧溶媒の比（有機材料溶液／貧溶媒）は、体積比で１／５０〜２／３が好ましく、１／４０〜１／２がより好ましく、１／２０〜３／８が特に好ましい。 
有機粒子調製後の有機粒子液の濃度は特に制約されないが、分散溶媒１０００ｍｌに対して粒子が１０〜１４００００ｍｇの範囲であることが好ましく、より好ましくは２０〜７３００００ｍｇの範囲であり、特に好ましくは５０〜２５０００ｍｇの範囲である。
【００２３】
本発明の有機粒子の製造方法には、分散剤を使用してもよい。例えば、アニオン性分散剤、カチオン性分散剤、両イオン性分散剤、ノニオン性分散剤を添加することも可能である。添加方法は、顔料溶液に添加しても、貧溶媒に添加しても、また両方に添加してもよい。有機粒子を製造した後に添加してもよい。
【００２４】
粒子の粒径に関しては、計測法により数値化して集団の平均の大きさを表現する方法があるが、よく使用されるものとして、分布の最大値を示すモード径、積分分布曲線の中央値に相当するメジアン径、各種の平均径（数平均、長さ平均、面積平均、重量平均、体積平均等）などがあり、本発明においては、特に断りのない限り、粒径とは数平均径をいう。本発明の有機粒子の製造方法によって製造される有機粒子分散液に含まれる有機粒子（一次粒子）の粒径は、５００μｍ以下であるが、１００μｍ以下が好ましく、１０μｍ以下がより好ましい。さらにナノメートルサイズのナノ粒子を製造する場合は、該粒径は１ｎｍ〜１μｍであることが好ましく、１〜２００ｎｍであることがより好ましく、２〜１００ｎｍであることがさらに好ましく、５〜８０ｎｍであることが特に好ましい。
【００２５】
また、粒子サイズの均一性（粒子が単分散でサイズが揃っている）ことを表す指標として、本発明においては、特に断りのない限り、体積平均粒径（Ｍｖ）と数平均粒径（Ｍｎ）の比（Ｍｖ／Ｍｎ）を用いる。本発明の有機粒子の製造方法によって製造される有機粒子分散液に含まれる有機粒子（一次粒子）の単分散性（本発明において、単分散性とは粒径が揃っている度合いをいう。）、つまりＭｖ/Ｍｎは、１.０〜２.０であることが好ましく、１.０〜１.８であることがより好ましく、１.０〜１.５であることが特に好ましい。
有機粒子の粒径の測定方法としては、例えば、顕微鏡法、重量法、光散乱法、光遮断法、電気抵抗法、音響法、動的光散乱法が挙げられ、顕微鏡法、動的光散乱法が特に好ましい。顕微鏡法に用いられる顕微鏡としては、例えば、走査型電子顕微鏡、透過型電子顕微鏡などが挙げられる。動的光散乱法による粒子測定装置として、例えば、日機装社製ナノトラックＵＰＡ−ＥＸ１５０、大塚電子社製ダイナミック光散乱光度計ＤＬＳ−７０００シリーズなどが挙げられる。
【００２６】
本発明でいう剪断力とは撹拌羽根が、有機材料溶液が貧溶媒に混入後に生成する液滴（ドロップレット）に及ぼすズリ力のことであり、剪断力がかかるとは、液滴内の任意の平行面に関して、それぞれの面に反対方向に力が作用している状態である。剪断力がかかることによって、液滴が変形する形式としては、例えば、球体の液体が扁長回転楕円体となり、さらに長い円筒状の糸または平らな板となり、破壊されて小さな粒子となる形式、球体の液体が扁長回転楕円体となり、その中心にくびれができ、くびれ部分が分裂して小さな粒子となる形式などが挙げられる。
【００２７】
本発明では、有機材料溶液に剪断力がかかるために、撹拌部を用いることが好ましく、その形状は、目的とする剪断力を施し得る形状であれば特に限定されないが、一般にパドル羽根、タービン羽根、スクリュー羽根、ファウドラー羽根、ディゾルバー羽根、回転し得るタービン部と固定化されたステータ部を備えた撹拌器等が挙げられ、好ましくはディゾルバー羽根、回転し得るタービン部とその周囲にわずかな間隙を置いて位置する固定化されたステータ部から構成されている撹拌器が好ましい。
【００２８】
ディゾルバー羽根は、剪断力を施し得る機能を持った特殊な撹拌羽根である。ディゾルバー羽根の形状は、剪断力を施し得る形状であれば、特に限定されないが、ノッチのついた円盤部の円周部に、円盤部との間になす角が１０°〜１７０°の間となるように、複数の羽根が円盤上部と下部に交互に形成されているかたちが好ましい。羽根の形状は特に限定されないが、長方形、台形、三角形が挙げられ、空隙が空いていてもよい。
図１は、本発明に用いることができるディゾルバー羽根の１例を概略的に示す正面図であり、円盤部１上に台形状の羽根２が間隔を開けて、円盤上部および下部に交互に配置され、円盤部１の中央にシャフト３が設けられている。羽根の半径は、特に制限されないが、例えば、円筒状容器中で撹拌を行う場合は、容器の半径の１／５〜４／５が好ましく、１／４〜１／２.８がより好ましい。図２では、上述したような本発明の有機粒子の製造方法に用いることができるディゾルバー羽根の１例を図面代用写真により示している。
本発明においては、剪断条件下での混合を、ディゾルバー撹拌機、又は、回転し得るタービン部とその周囲にわずかな間隙を置いて位置する固定化されたステータ部から構成されている撹拌器を備えた撹拌機、乳化機、もしくは分散機で行うことも好ましい。
【００２９】
図３は、回転し得るタービン部とその周囲にわずかな間隙を置いて位置する固定化されたステータ部から構成されている撹拌部を概略的に示す断面図であり、回転し得るタービン部４と固定化されたステータ部５からなる。タービン部４とステータ部５の間隙の大きさは特に限定されないが、０.１ｍｍ〜１０ｍｍが好ましく、０.３ｍｍ〜５ｍｍが特に好ましい。回転し得るタービン部とその周囲にわずかな間隙を置いて位置する固定化されたステータ部から構成されている撹拌器を備えた撹拌、乳化、分散機としては、例えば、マイクロテック・ニチオン社製ヒスコトロン、特殊機化工業社製Ｔ．Ｋホモミクサー、ＩＫＡ社製ＵＬＴＲＡ-ＴＵＲＲＡＸを用いることができる。
本発明の有機粒子の製造方法においては、これらの撹拌手段を用いることにより、乳化物（液体−液体混合物）における乳化粒子の微細化、または分散物（固体-液体混合物）におけるバルク粒子の微細化とは異なり、再沈法（液体−液体混合物から固体−液体混合物への変化を伴う）において優れた有機粒子の製造を可能とするものである。
【００３０】
本発明の効果が発現し得る撹拌速度は、貧溶媒の粘度、温度、界面活性剤の種類や添加量によって異なった値をとるが、１００〜１００００ｒｐｍが好ましく１５０〜８０００ｒｐｍがより好ましく、２００〜６０００ｒｐｍが特に好ましい。この範囲未満の回転数であれば本発明の効果は充分発揮されず、逆にこの範囲を超えると、貧溶媒中に気泡を巻き込み、好ましくない。
【００３１】
本発明によって製造された有機粒子液を、濃縮することによって、カラーフィルター塗布液やインクジェット用インクに適した分散有機粒子液を工業的な規模で生産することが可能である。
以下に、有機粒子液を濃縮する方法について説明する。濃縮方法に関しては、有機粒子液を濃縮できれば特に制約されないが、例えば、有機粒子液に、抽出溶媒を添加混合し、有機粒子を該抽出溶媒相に濃縮抽出して、その濃縮抽出液をフィルターなどによりろ過して濃縮粒子液とする方法、遠心分離によって有機粒子を沈降させて濃縮する方法、加熱ないし減圧による溶媒を乾燥させて濃縮する方法またはこれらの組合せなどが好ましく用いられる。濃縮後の有機粒子濃度は、１〜１００質量％が好ましく、５〜１００重量％がより好ましく、１０〜１００重量％が特に好ましい。
【００３２】
以下に、濃縮抽出する方法について説明する。この濃縮抽出に用いられる抽出溶媒は特に制約されないが、有機粒子分散液の分散溶媒（例えば、水系溶媒）と実質的に混じり合わず（本発明において、実質的に混じり合わずとは、相溶性が低いことをいい、溶解量５０質量％以下が好ましく、３０質量％以下がより好ましい）、混合後、静置すると界面を形成する溶媒であることが好ましい。また、この抽出溶媒は、有機粒子が抽出溶媒中で再分散しうる弱い凝集（ミリングまたは高速攪拌などの高いせん断力を加えなくても再分散が可能である）を生ずる溶媒であることが好ましい。このような状態であれば、粒子サイズを変化させる強固な凝集を起こさず、目的の有機粒子を抽出溶媒で湿潤させる一方、フィルターろ過などにより容易に水などの分散溶媒を除去することができる点で好ましい。抽出溶媒としてはエステル系溶媒、アルコール系溶媒、芳香族系溶媒、脂肪族系溶媒が好ましく、エステル系溶媒、芳香族系溶媒または脂肪族系溶媒がより好ましく、エステル系溶媒が特に好ましい。エステル系溶媒としては、例えば、２−（１−メトキシ）プロピルアセテート、酢酸エチル、乳酸エチルなどが挙げられる。アルコール系溶媒としては、例えば、ｎ−ブタノール、イソブタノールなどが挙げられる。芳香族系溶媒としては、例えば、ベンゼン、トルエン、キシレンなどが挙げられる。脂肪族系溶媒としては、例えば、ｎ−ヘキサン、シクロヘキサンなどが挙げられる。また、抽出溶媒は上記の好ましい溶媒からなる純溶媒であっても、複数の溶媒からなる混合溶媒であってもよい。
【００３３】
抽出溶媒の量は有機粒子を抽出できれば特に制約されないが、濃縮して抽出することを考慮して有機粒子液より少量であることが好ましい。これを体積比で示すと、有機粒子液を１００としたとき、添加される抽出溶媒は１〜１００の範囲であることが好ましく、より好ましくは１０〜９０の範囲であり、２０〜８０の範囲が特に好ましい。多すぎると濃縮化に多大な時間を要し、少なすぎると抽出が不十分で分散溶媒中に粒子が残存する。
抽出溶媒を添加した後、有機粒子液と十分に接触するように攪拌混合することが好ましい。攪拌混合は常用の方法を用いることができる。抽出溶媒を添加し混合するときの温度に特に制約はないが、1〜１００℃であることが好ましく、５〜６０℃であることがより好ましい。抽出溶媒の添加、混合はそれぞれの工程を好ましく実施できるものであればどのような装置を用いてもよいが、例えば、分液ロート型の装置を用いて実施できる。
【００３４】
有機粒子液の分散溶媒と濃縮抽出液を分離するため、フィルターろ過することが好ましい。フィルターろ過の装置は、例えば、加圧ろ過のような装置を用いることができる。好ましいフィルターとしては、ナノフィルター、ウルトラフィルターなどが挙げられる。フィルターろ過により、残された分散溶媒の除去を行い、濃縮抽出液中の有機粒子をさらに濃縮して濃縮粒子液とすることが好ましい。
【００３５】
この濃縮方法（濃縮抽出およびフィルターろ過）によれば、有機粒子液から効率よく有機粒子を濃縮することができる。濃縮倍率に関しては、例えば、有機粒子液における濃度を好ましくは１００〜１０００倍程度、より好ましくは５００〜１０００倍程度まで濃縮することもできる。さらに、有機粒子の抽出後に残された分散溶媒に有機粒子がほとんど残留せず、高い抽出率とすることができる。
【００３６】
以下に遠心分離について説明する。遠心分離による有機粒子の濃縮に用いられる遠心分離機は有機粒子液（または濃縮有機粒子液）中の有機粒子を沈降させることができればどのような装置を用いてもよい。遠心分離機としては、例えば、汎用の装置の他にもスキミング機能（回転中に上澄み層を吸引し、系外に排出する機能）付きのものや、連続的に固形物を排出する連続遠心分離機などが挙げられる。
遠心分離条件は、遠心力（重力加速度の何倍の遠心加速度がかかるかを表す値）で５０〜１００００が好ましく、１００〜８０００がより好ましく、１５０〜６０００が特に好ましい。遠心分離時の温度は、分散液の溶剤種によるが、−１０〜８０℃が好ましく、−５〜７０℃がより好ましく、０〜６０℃が特に好ましい。
【００３７】
以下に乾燥について説明する。減圧乾燥による有機粒子の濃縮に用いられる装置は有機粒子液（または濃縮有機粒子液）の溶媒を蒸発させることができれば特に制限はない。例えば、汎用の真空乾燥器およびロータリーポンプや、液を撹拌しながら加熱減圧乾燥できる装置、液を加熱減圧した管中に通すことによって連続的に乾燥ができる装置等が挙げられる。
加熱減圧乾燥温度は３０〜２３０℃が好ましく、３５〜２００℃がより好ましく、４０〜１８０℃が特に好ましい。減圧時の圧力は、１００〜１０００００Ｐａが好ましく、３００〜９００００Ｐａがより好ましく、５００〜８００００Ｐａが特に好ましい。
【実施例】
【００３８】
以下に本発明を実施例に基づきさらに詳細に説明するが、本発明はこれらに限定されるものではない。
【００３９】
（実施例１）
顔料（ピグメントレッド２５４）を、1−メチル−２−ピロリドンと１ｍｏｌ／Ｌ-水酸化ナトリウム水溶液を６：１で混合した溶液に、１５ｍｍｏｌ／Ｌ溶解した顔料溶液を調製した。これとは別に、貧溶媒として水を準備した。
【００４０】
撹拌槽の温度を１℃、１５℃、２５℃、３５℃にコントロールし、ビーカー中でディゾルバー撹拌羽根（羽根の半径３ｃｍ）で７００ｒｐｍで攪拌した貧溶媒の水１０００ｍｌに、顔料溶液を、ろうとを用いて重量落下により１００ｍｌ添加することにより有機顔料粒子分散液を調製し、試料顔料液（１）〜（４）とした。
【００４１】
（実施例２）
実施例１と同様にして調製した顔料溶液と、貧溶媒として水を準備した。 
撹拌槽の温度を１℃、１５℃、２５℃、３５℃にコントロールし、ビーカー中でマイクロテック・ニチオン社製ヒスコトロンで７００ｒｐｍで攪拌した貧溶媒の水１０００ｍｌに、顔料溶液を、ろうとを用いて重量落下により１００ｍｌ添加することにより有機顔料粒子分散液を調製し、試料顔料液（５）〜（８）とした。
【００４２】
（実施例３）
顔料（ピグメントレッド２５４）を、ジメチルスルホキシドと８ｍｏｌ／Ｌ-水酸化ナトリウム水溶液を６：１で混合した溶液に、１５０ｍｍｏｌ／Ｌ溶解した顔料溶液を調製した。これとは別に、貧溶媒として水を準備した。
【００４３】
撹拌槽の温度を１℃、１５℃、２５℃、３５℃にコントロールし、ビーカー中でディゾルバー撹拌羽根（羽根の半径３ｃｍ）で７００ｒｐｍで攪拌した貧溶媒の水１０００ｍｌに、顔料溶液を、ろうとを用いて重量落下により１００ｍｌ添加することにより有機顔料粒子分散液を調製し、試料顔料液（９）〜（１２）とした。
【００４４】
（実施例４）
実施例３と同様にして調製した顔料溶液と、貧溶媒として水を準備した。 
撹拌槽の温度を１℃、１５℃、２５℃、３５℃にコントロールし、ビーカー中でマイクロテック・ニチオン社製ヒスコトロンで７００ｒｐｍで攪拌した貧溶媒の水１０００ｍｌに、顔料溶液を、ろうとを用いて重量落下により１００ｍｌ添加することにより有機顔料粒子分散液を調製し、試料顔料液（１３）〜（１６）とした。
【００４５】
（比較例１）
実施例１と同様にして調製した顔料溶液と、貧溶媒として水を準備した。
温度を１℃、１５℃、２５℃、３５℃にコントロールし、ビーカー中で撹拌子によって１０００ｒｐｍで攪拌した貧溶媒の水１０ｍｌに、顔料溶液を１ｍｌを一気に注入することにより、有機顔料粒子分散液を調製し、試料顔料液（１７）〜（２０）とした。
【００４６】
（比較例２）
実施例１と同様にして調製した顔料溶液と、貧溶媒として水を準備した。
温度を１℃、１５℃、２５℃、３５℃、５０℃にコントロールし、ビーカー中で藤沢薬品工業社製ＧＫ−０２２２−１０型ラモンドスターラーにより７００ｒｐｍで攪拌した貧溶媒の水１０００ｍｌに、顔料溶液を、日本精密化学社製ＮＰ−ＫＸ−５００型大容量無脈流ポンプを用いて流速５０ｍｌ／ｍｉｎで１００ｍｌ注入することにより、有機顔料粒子分散液を調製し、試料顔料液（２１）〜（２４）とした。
【００４７】
試料顔料液（１）〜（２４）を粒径を日機装社製ナノトラックＵＰＡ-ＥＸ１５０を用いて測定し、粒径、単分散度を評価した。粒径は数平均粒径Ｍｎで評価した。単分散度は体積平均粒径ＭｖをＭｎで除した値（Ｍｖ／Ｍｎ）で評価した。結果を表１に示す。  
【００４８】
試料顔料液（１）〜（２４）を日立工機（株）製高速遠心冷却機ＨＩＭＡＣ  ＳＣＲ２０Ｂで、３５００ｒｐｍ（２０００ｇ）、１時間の条件で遠心分離し、上澄みを捨てて沈降した顔料ナノ粒子濃縮ペーストを回収した。得られたペーストに水を添加し、顔料含率を１５％に調整した後、これをＨＯＮＤＡ社製超音波洗浄器Ｗ−１０３Ｔにより再分散させ、を日機装社製ナノトラックＵＰＡ-ＥＸ１５０を用いて粒径を測定した。顔料含率はアジレント（Ａｇｉｌｅｎｔ）社製８４５３型分光光度計を用いて測定した。結果を表１に示す。
【００４９】
【表１】
2006342315.tif 000002
【００５０】
なお、用いた試薬の詳細は下記のとおりである。
試薬                                          製造元
−−−−−−−−−−−−−−−−−−−−−−−−−−−−−−−−−−−−−−−−    ピグメントレッド２５４（イルガフォアレッド）  チバ・スペシャルティ・
ケミカルズ社製
１−メチル−２−ピロリドン                    和光純薬社製
ジメチルスルホキシド                          和光純薬社製
１ｍｏｌ／ｌ  水酸化ナトリウム水溶液          和光純薬社製
８ｍｏｌ／ｌ  水酸化ナトリウム水溶液          和光純薬社製
−−−−−−−−−−−−−−−−−−−−−−−−−−−−−−−−−−−−−−−−
【００５１】
以上の結果から、本発明の有機粒子の製造方法および装置によれば、より単分散な有機粒子が１℃〜３５℃という広い温度範囲で安定に製造できることがわかった。従来の方法である、良溶媒に溶解した試料を攪拌条件や温度を制御した貧溶媒に注入する再沈法に関しては、室温でも有機ナノ粒子を製造できるものの、粒子サイズの温度依存性が大きいという問題があった。特に有機顔料粒子の安定製造には、貧溶媒を充分冷却することが必要であり、工業的に大量生産するには冷却プラントが必要になるため、大幅なコストアップとなるという問題があった。本発明の有機粒子の製造方法及び装置によれば、１℃〜３５℃という広い温度範囲で安定に製造でき、冷却プラントが不要であるため、有機粒子の大量生産に非常に適していることがわかった。また、粒径と単分散度を変化させること無く濃縮することが可能であり、カラーフィルター塗布液やインクジェット用インクに適した有機粒子分散液を工業的な規模で生産することが可能であることがわかった。
【図面の簡単な説明】
【００５２】
【図１】本発明に用いられるディゾルバー撹拌羽根の１例を概略的に示す正面図である。
【図２】本発明に用いられるディゾルバー撹拌羽根の１例を示す図面代用写真である。
【図３】本発明に用いられる回転し得るタービン部とその周囲にわずかな間隙を置いて位置する固定化されたステータ部から構成されている撹拌部の１例を概略的に示す断面図である。
【符号の説明】
【００５３】
１  円盤部
２  羽根
３  シャフト
４  回転し得るタービン部
５  固定化されたステータ部
【図１】
2006342315.tif 000003
【図２】
2006342315.tif 000004
【図３】
2006342315.tif 000005